СПОСОБ ПОЛУЧЕНИЯ ЦВЕТНОГО ДЕКОРАТИВНОГО ПОКРЫТИЯ НА ТЕХНИЧЕСКОЙ ТКАНИ ДЛЯ ЭКСПЛУАТАЦИИ В УСЛОВИЯХ КОСМИЧЕСКОГО ПРОСТРАНСТВА

Способ получения цветного декоративного покрытия на технической ткани для эксплуатации в условиях космического пространства, состоящий в том, что производят закрепление технической ткани на твердой поверхности, наносят фоновый слой лакокрасочного материала на техническую ткань, на поверхности которого располагают трафарет, последовательно наносят со сменой трафаретов слои лакокрасочного материала различных цветов, сушку и отверждение лакокрасочного материала после нанесения каждого цвета проводят при комнатной температуре, отличающийся тем, что в качестве лакокрасочного материала используют кремнийорганические термостойкие эмали, перед нанесением слоев лакокрасочного материала на техническую ткань, закрепленную на твердой поверхности, наносят односторонний фоновый слой кремнийорганической эмали толщиной 30-50 мкм с помощью пневматического краскораспылителя с давлением в магистрали подачи воздуха 2-2,2 атм, который сушат при комнатной температуре в течение не менее двух часов, последующие части покрытия других цветов наносят с помощью аэрографа с давлением в магистрали подачи воздуха 0,9-1,1 атм, которые сушат при комнатной температуре в течение не менее двух часов, а после нанесения последнего цвета покрытия производят окончательную сушку полученного покрытия при температуре 120-150°C в течение не менее двух часов, при этом трафарет выполнен из материала, стойкого к кратковременному воздействию органических растворителей, который закрепляют поверх фонового слоя с помощью липкого слоя и удаляют после нанесения очередного цвета покрытия.